КЕРАМИЧЕСКАЯ МАССА ДЛЯ ИЗГОТОВЛЕНИЯ ПЛИТКИ ДЛЯ ПОЛОВ
CERAMIC MIXTURE FOR MAKING FLOOR TILES

Изобретение относится к составам керамических масс для производства плитки для полов.
Известна керамическая масса, содержащая, мас.%: глина огнеупорная 45,0-60,0; перлит 25,0-40,0; металлургический шлак 2,0-6,0; бентонит 5,0-20,0 [1].
Задача изобретения состоит в повышении износостойкости плитки, полученной из керамической массы.
Технический результат достигается тем, что керамическая масса для изготовления плитки для полов, содержащая глину огнеупорную, предварительно вспученный молотый перлит, бентонит, дополнительно содержит молотый циркон, причем компоненты находятся при следующем соотношении, мас.%: глина огнеупорная 56,0-60,0; предварительно вспученный молотый перлит 14,0-16,0; бентонит 6,0-8,0; молотый циркон 18,0-22,0.
В таблице приведены составы керамической массы для изготовления плитки для полов.
Таблица
Компоненты
Состав, мас.%:
1
2
3
Глина огнеупорная
56,0
58,0
60,0
Предварительно вспученный молотый перлит
14,0
15,0
16,0
Бентонит
8,0
7,0
6,0
Молотый циркон
22,0
20,0
18,0
Истираемость плитки, г/см<sup>2</sup>
~0,015
~0,015
~0,015
В составе керамической массы используют глины огнеупорные и бентониты любых месторождений.
Плитка из предложенной керамической массы может быть получена следующим образом.
2
Перлит предварительно вспучивают. Компоненты дозируют в требуемых количествах и размалывают до получения порошкообразных продуктов с удельной поверхностью 2500-3500 см/г, смешивают и готовят керамическую массу с влажностью 10,0-12,0%. Из полученной массы прессуют плитку. Обжиг плитки осуществляют при температуре 1290-1350°С.
Источники информации
1. Авторское свидетельство №621656 СССР, 1978.